(57)【特許請求の範囲】
【請求項１】
グルコン酸を酸化してグルカル酸を得るに際し、
白金粒子および２質量％以上１０質量％以下の窒素原子を含有するメソポーラスカーボンを触媒に用いることを特徴とする、カルボン酸の製造方法。
【請求項２】
前記触媒における窒素原子の含有量が、２．６質量％以上６．０質量％以下である、請求項１に記載のカルボン酸の製造方法。
【請求項３】
前記触媒の比表面積が、１００ｍ２／ｇ以上２，０００ｍ２／ｇ以下である、請求項１または２に記載のカルボン酸の製造方法。
【請求項４】
白金粒子および窒素原子を含有し、
前記窒素原子の含有量が２質量％以上１０質量％以下であり、
比表面積が１００ｍ２／ｇ以上２，０００ｍ２／ｇ以下であり、そして
請求項１〜３のいずれか一項に記載のカルボン酸の製造方法における触媒として用いられることを特徴とする、メソポーラスカーボン。
【請求項５】
前記窒素原子の含有量が２．６質量％以上６．０質量％以下である、請求項４に記載のメソポーラスカーボン。
【発明の詳細な説明】
【技術分野】
【０００１】
本発明は、炭水化物または炭水化物誘導体を酸化してカルボキシ基を二つ以上持つ化合物を製造する方法に関する。より具体的には、グルコース等のアルドース；グルコン酸等のアルドン酸；グルクロン酸等のウロン酸を反応基質として、グルカル酸等のアルダル酸を製造する方法に関する。
本発明は更に、前記方法の触媒として好適な、白金粒子および窒素原子を含有するメソポーラスカーボンに関する。
【背景技術】
【０００２】
グルコースのアルデヒド基およびヒドロキシメチル基の両方が酸化されたジカルボン酸はグルカル酸と呼ばれ、リンゴ、グレープフルーツなどの果物、ブロッコリー、芽キャベツなどのアブラナ科の野菜に含まれている酸性糖質である。グルカル酸は、機能性食品（β−グルクロニダーゼ阻害作用）、抗酸化剤、キレート剤などとして利用されているほか、新規ポリマーなどの工業用中間原料としても期待されている。
グルカル酸の製造法については、酵素法、発酵法、化学合成法などによる様々な方法が報告されている。酵素法としては、例えば、グルクロン酸に酸化酵素および脱水素酵素を作用させてグルカル酸に変換させる方法（特許文献１および特許文献２）が報告されている。しかし、この技術によると、酵素の反応性が低いため、生産性が低い問題がある。発酵法としては、例えば、ウロン酸デヒドロゲナーゼ遺伝子を大腸菌に導入し、グルコースをグルカル酸に変換させる方法（特許文献３）、グルカル酸生成能が向上した微生物を用いる方法（特許文献４）が報告されている。しかし、発酵法は、微生物の増殖時間、およびグルカル酸への転化時間からなる全体の生産時間が数日と長いこと、原料の一部が微生物の増殖に消費されてしまううえ、培養菌体を反応後除去する必要があり精製に手間が掛かるなどの欠点がある。
【０００３】
化学合成法は、硝酸を酸化剤として用いる方法（特許文献５、特許文献６および特許文献７）、白金触媒などを用いる空気酸化（特許文献８、特許文献９、および特許文献１０）、臭素などのハロゲン分子を酸化剤としてオキソアンモニウム触媒を用いる方法（特許文献１１）などが報告されている。化学合成法は、発酵法に比べて反応時間が短く、生産性が高い利点を有する。しかしながら、収率が充分ではなく不純物が多い場合が一般的であり、かつ、窒素酸化物などの環境負荷物質を副次的に生成することが多いという欠点がある。
この点、白金−金触媒を用いて反応の選択性を改善する試みがなされている（特許文献１２）。しかし、この技術によって高い選択性が得られる条件は、酸素を加圧下で反応させる条件であり、安全性に問題があり、特殊な反応装置を必要とする欠点がある。また、本発明者等の検討の結果、白金触媒を用いる空気酸化は、反応中に触媒中の白金が反応液中に溶出して触媒が劣化するため、反応後に触媒を回収して再使用する場合、触媒の活性および選択性が低下する傾向が見られた。
【先行技術文献】
【特許文献】
【０００４】
【特許文献１】国際公開第０２／０７４９２６号パンフレット
【特許文献２】特許第３７１３５３０号明細書
【特許文献３】国際公開第２００９／１４５８３８号パンフレット
【特許文献４】国際公開第２０１３／１８３６１０号パンフレット
【特許文献５】米国特許第２４３６６５９号明細書
【特許文献６】特表平１１−５０６４５６号公報
【特許文献７】国際公開第２００８／０２１０５４号パンフレット
【特許文献８】米国特許第２４７２１６８号明細書
【特許文献９】特開平９−１８３７３８号公報
【特許文献１０】国際公開第２０１０／１４４８６２号パンフレット
【特許文献１１】国際公開第０２／３２９１３号パンフレット
【特許文献１２】特表２０１３−５３３７９８号公報
【発明の概要】
【発明が解決しようとする課題】
【０００５】
本発明は、分子内に第一ヒドロキシ基および第二ヒドロキシ基を有する一級アルコールを反応基質（原料）として、触媒的な酸化によって、二つ以上のカルボキシ基を有する化合物を製造する際に、穏和な条件で高い収率と選択性で目的物を得ることができ、また触媒の劣化が少ない方法、および該反応に好適に使用される触媒を提供することを目的とする。
【課題を解決するための手段】
【０００６】
本発明者らは、前記課題を解決するために鋭意検討を重ねた。その結果、特定の修飾を施したメソポーラスカーボンを触媒に用いて酸化反応を行うことによって、１００℃以下、常圧下の穏和な条件においても酸化反応が円滑に進行し、高い選択率でグルカル酸が生成すること、また触媒中の金属の反応液中への溶出が抑えられることを見出し、本発明をなすに至った。すなわち、本発明は、以下の（１）から（５）に示す一級アルコールの酸化方法、およびそのための触媒である。
【０００７】
（１）  分子内に第一ヒドロキシ基および第二ヒドロキシ基を持つ一級アルコールを酸化して二つ以上のカルボキシ基を持つ化合物を得るに際し、
金属粒子および窒素原子を含有するメソポーラスカーボンを触媒に用いることを特徴とする、カルボン酸の製造方法。
（２）  前記触媒における窒素原子の含有量が、０．５質量％以上６５質量％以下である、（１）に記載のカルボン酸の製造方法。
（３）  前記触媒の比表面積が、１００ｍ２／ｇ以上２，０００ｍ２／ｇ以下である、（１）または（２）に記載のカルボン酸の製造方法。
【０００８】
（４）  前記一級アルコールがグルコースまたはグルコン酸であり、
前記二つ以上のカルボキシ基を持つ化合物がグルカル酸である、（１）〜（３）のいずれか一つに記載のカルボン酸の製造方法。
（５）  白金粒子および窒素原子を含有し、
前記窒素原子の含有量が０．５質量％以上６５質量％以下であり、
比表面積が１００ｍ２／ｇ以上２，０００ｍ２／ｇ以下であり、そして
（１）〜（４）のいずれか一つに記載のカルボン酸の製造方法における触媒として用いられることを特徴とする、メソポーラスカーボン。
【０００９】
本明細書において、本発明の製造方法における触媒として用いられる金属粒子および窒素原子を含有するメソポーラスカーボンを、以下、「メソポーラスカーボン触媒」ということがある。
【発明の効果】
【００１０】
本発明の製造方法によると、分子内に第一ヒドロキシ基および第二ヒドロキシ基を有する一級アルコールから、二価以上のカルボン酸を、穏和な条件下で高い収率で得ることができる。本発明の方法は、糖質または糖質誘導体を反応基質とする場合に好ましく適用することができ、特にグルコースまたはグルコン酸からグルカル酸を製造する場合に好適である。
本発明の製造方法に使用されるメソポーラスカーボン触媒は寿命が長く、回収再利用する際にも活性が減ずることがない。
従って、本発明の製造方法および触媒は、特にグルカル酸の生産性を従来技術に比べて大きく高める効果を有する。
【発明を実施するための形態】
【００１１】
本発明について、以下具体的に説明する。
【００１２】
＜一級アルコール＞
本発明で反応基質として用いる一級アルコールは、分子内に第一ヒドロキシ基および第二ヒドロキシ基を有する一級アルコールである。特に、糖質または糖質誘導体が好ましい。糖質または糖質誘導体としては、例えばグルコース、フコース、Ｎ−アセチルグルコサミン、Ｎ−アセチルガラクトサミン、Ｎ−アセチルノイラミン酸、エリトロース、トレオース、リボース、リキソース、キシロース、アラビノース、アビオース、アロース、タロース、グロース、アルトロース、マンノース、イドース、ガラクトース、プシコース、フルクトース、ソルボース、タガトース、グルコン酸、グルクロン酸、グリセリンなどの糖アルコール類；
オリゴ糖類、デンプン、グリコーゲン、セルロース等の多糖類
などが、分子内に第一ヒドロキシ基および第二ヒドロキシ基を有する場合であれば使用できる。グルカル酸の製造に限れば、基質としては、グルコースおよびグルコン酸が特に好ましい。グルコースおよびグルコン酸は、それぞれ、Ｄ体、Ｌ体、ラセミ体のいずれでもよく、これらの混合物であってもよい。
【００１３】
＜メソポーラスカーボン触媒＞
本発明で用いるメソポーラスカーボン触媒の比表面積は、１００ｍ２／ｇ以上２，０００ｍ２／ｇ以下であることが好ましい。比表面積が１００ｍ２／ｇ未満であると、担持した金属粒子の粒子径が大きくなり、金属粒子の表面積が小さくなるため、金属質量当たりの触媒活性が低くなる傾向がある。また、比表面積が２，０００ｍ２／ｇよりも大きくなると、触媒の強度が低下し、酸化反応中に微粒化して、反応後に触媒と反応液とを分離する際に、特殊な装置を必要とすることがある。触媒の比表面積は、より好ましくは、２００ｍ２／ｇ以上１，５００ｍ２／ｇ以下である。
窒素原子を含有するメソポーラスカーボンに金属粒子を担持して本発明で用いるメソポーラスカーボン触媒を得る場合には、金属粒子を担持する前のメソポーラスカーボンが、１００ｍ２／ｇ以上２，０００ｍ２／ｇ以下の比表面積を持つことが好ましい。より好ましくは、２００ｍ２／ｇ以上１，５００ｍ２／ｇ以下である。
なお、本明細書における比表面積とは、窒素ガス吸着ＢＥＴ法により求められた値である。ＢＥＴ法による比表面積の測定には、例えば、日本ベル株式会社製ＢＥＬＳＯＲＰ１８−ＰＬＵＳを用いることができる。
【００１４】
本発明で触媒として用いるメソポーラスカーボン触媒は、直径２ｎｍから５０ｎｍのメソ細孔を持つ。直径２．５ｎｍから１０ｎｍの細孔を持つことがより好ましい。細孔径は、直径２ｎｍから５０ｎｍの範囲で分布を持っていてもよい。直径２ｎｍから５０ｎｍの細孔に加えて、２ｎｍ未満のマイクロ孔および５０ｎｍを超えるマクロ孔のうちの少なくとも一方を持っていてもよい。
窒素原子を含有するメソポーラスカーボンに金属粒子を担持して本発明で用いるメソポーラスカーボン触媒を得る場合には、金属粒子を担持する前のメソポーラスカーボンがメソ細孔を持つことが好ましい。金属粒子担持前のメソポーラスカーボンの持つ細孔径は、直径２ｎｍから５０ｎｍのメソ細孔であることが好ましい。直径２．５ｎｍから１０ｎｍの細孔を持つことがより好ましい。メソポーラスカーボンにおいてもマイクロ孔およびマクロ孔のうちの少なくとも一方を持っていてもよい。
【００１５】
ここで言う細孔径および細孔分布は、それぞれ、窒素吸着法による吸着データからＢＪＨ法により求めた値である。ＢＪＨ法による細孔径および細孔分布の測定は、例えば、日本ベル株式会社製ＢＥＬＳＯＲＰ１８−ＰＬＵＳを用いて行うことができる。
本発明におけるメソポーラスカーボン触媒の構造は、ＭＣＭ−４１に代表されるメソポーラスシリカに類似した規則的構造を持っていてもよいし、アモルファスな不規則構造を持っていてもよい。
【００１６】
本発明で用いるメソポーラスカーボン触媒中の窒素原子の含有量は、０．５質量％以上６５質量％以下であることが好ましい。より好ましくは１質量％以上５０質量％以下である。更に好ましくは２質量％以上１０質量％以下である。本発明で用いるメソポーラスカーボン触媒中の窒素原子の含有量が少ないと、酸化反応液への触媒中の金属の溶出量が多くなる傾向があり、触媒が劣化することが多い。窒素原子の含有量が過度に多いと金属質量あたりの触媒活性が低くなる傾向があり、金属質量当たりの目的物の生産性が低下する傾向がある。
【００１７】
メソポーラスカーボンに金属粒子を担持して本発明で用いるメソポーラスカーボン触媒を得る場合には、金属粒子を担持する前のメソポーラスカーボンが窒素原子を含有することが好ましい。金属粒子担持前のメソポーラスカーボン中の窒素原子の含有量としては、０．５質量％以上６５質量％以下であることが好ましい。より好ましくは１質量％以上５０質量％以下である。更に好ましくは２質量％以上１０質量％以下である。
本発明のメソポーラスカーボン触媒中に含まれる窒素原子は、後述する調製法において炭化処理した後の炭化物中に含有される窒素原子、または該炭化物を窒化処理することによって導入される窒素原子であることが好ましい。一般に、炭化物中に含まれる窒素原子の種類としては、グラファイトの窒素原子、ピロール環の窒素原子、およびピリジン環の窒素原子の３種類があると言われている。本発明のメソポーラスカーボン触媒に含まれる窒素原子については、これらの窒素原子種の比率は特に限定されないが、ピリジン環の窒素原子の比率が高い方が好ましい。
【００１８】
本発明に用いるメソポーラスカーボン触媒中に含有される触媒活性金属としては、８族、９族、１０族、または１１族の金属を用いることができる。その中でも好ましくは、ルテニウム、ロジウム、パラジウム、銀、イリジウム、白金、または金であり、より好ましくは、パラジウムまたは白金である。最も好ましくは白金である。これらの触媒活性金属は、１種を単独で用いてもよいし、２種以上を組み合わせて用いてもよい。また、上記以外の金属を含有していてもよい。
【００１９】
触媒活性金属の含有量は、特に限定されないが、メソポーラスカーボン触媒の全体に対して、０．１質量％から５０質量％が好ましい。含有量が少ないと触媒質量当たりの活性が低下し、目的物を短時間で得るために多量の触媒を必要とすることとなる。一方、含有量が多いと、金属粒子の粒子径が大きくなる傾向があり、従って金属質量あたりの触媒活性が低くなり、金属質量当たりの目的物の生産性が低下する傾向がある。金属粒子の一次粒子径は、１ｎｍ以上２０ｎｍ以下であることが好ましく、更に好ましくは２ｎｍ以上１０ｎｍ以下である。金属粒子の一次粒子径は、ＴＥＭを用いて観察することもできるし、Ｘ線回折法によって分析し、得られる回折線幅の広がりからＳｃｈｅｒｒｅｒの式を用いて算出される平均結晶子径を一次粒子径として扱うこともできる。Ｘ線回折の測定には、例えば、株式会社リガク製ＲＩＮＴ−ＴＴＲＩＩＩを用いることができる。Ｘ線回折法による平均結晶子径は、例えば白金の場合、２θ＝３９．７６３°の回折線の半値幅から算出することができる。
【００２０】
＜メソポーラスカーボン触媒の製造方法＞
本発明に用いられるメソポーラスカーボン触媒の調製法としては、例えば、
窒素原子を含有するメソポーラスカーボンを調製し、それに金属粒子を担持する方法（方法１）、または
窒素原子を含有するメソポーラスカーボンに変化する原料中に、金属および／または金属化合物を含有させた後に炭化処理する方法（方法２）
などを挙げることができる。
【００２１】
方法１に用いられる窒素原子を含有するメソポーラスカーボンの調製法としては、既知の方法を用いることができる。例えば、
メソ細孔を得るための鋳型の存在下で有機モノマーの重合を行い、得られた重合体を炭化した後に、鋳型を除去する方法（方法１−１）、
メソ細孔を得るための鋳型の存在下でカーボン前駆体の熱分解を行って炭化した後に、鋳型を除去する方法（方法１−２）、
窒素原子含有ポリマーと鋳型とを混合して、炭化処理を行った後に、鋳型を除去する方法（方法１−３）、
既知の方法で合成したメソポーラスカーボンを窒化処理する方法（方法１−４）
などを挙げることができる。
【００２２】
方法１−１において用いられる有機モノマーとしては、例えば
フェノール、クレゾールなどのヒドロキシ芳香族化合物と、
メラミン、ジシアノジアミド、シアナミドなどの窒素原子含有モノマーと、
ホルムアルデヒドと
の混合物を用いることができる。窒素原子含有モノマーの混合量は、所望の量を採用することができる。
【００２３】
メソ細孔を得るための鋳型としては、例えば２ｎｍから５０ｎｍの任意の粒径を持つシリカゾル、メソポーラスシリカ、２ｎｍから５０ｎｍの粒子径の酸化マグネシウムおよび／またはマグネシウム塩、易分解性ポリマーなどを挙げることができる。前記シリカゾルとしては、アルカリ性、酸性のものを用いることができる。シリカゾルの粒子径は、４ｎｍから５０ｎｍのものが好ましい。また、鎖状、パールネックレス状のシリカゾルを用いても良い。このようなシリカゾルとしては、例えば、スノーテックス（日産化学工業（株）製）を用いることができる。前記易分解性ポリマーとしては、例えば、ポリエチレングリコール（ＰＥＧ）、ポリプロピレングリコール（ＰＰＧ）、ＰＥＧ−ＰＰＧ共重合体、ポリビニルピロリドン、ポリビニルアルコール、ヒドロキシプロピルメチルセルロースなどを挙げることができる。
重合反応後により得られた鋳型を含む重合物を、不活性ガス雰囲気下で４００℃以上１，５００℃以下の温度において加熱することにより、炭化処理を行う。その後、フッ化水素酸、水酸化ナトリウム水溶液などを用いて鋳型を除去することができる。
【００２４】
方法１−２におけるカーボン前駆体としては、例えば、メラミン、ジシアノジアミド、シアナミドなどを挙げることができる。使用する鋳型および鋳型除去条件は上記と同様である。
【００２５】
方法１−３における窒素原子含有ポリマーとしては、例えば、ポリアクリロニトリル、６−ナイロン、６，６−ナイロン、ＡＢＳ樹脂、ポリビニルピロリドン、ポリビニルピリジンなどのほか、
アミノ基などの窒素原子含有官能基を持つイオン交換樹脂などを用いることができる。窒素原子含有官能基を持つイオン交換樹脂としては、三級アミンの官能基を持つスチレン系陰イオン交換樹脂、三級アミンの官能基を持つアクリル系陰イオン交換樹脂、四級アンモニウム塩型スチレン系陰イオン交換樹脂、四級アンモニウム型アクリル系陰イオン交換樹脂、グルコシドアミン型キレート樹脂、ジメチル・エタノールアミンの官能基を持つスチレン系陰イオン交換樹脂、イミノジ酢酸型キレート樹脂、ポリアミン型スチレン系陰イオン交換樹脂、ビス−ピコリルアミンを官能基に持つスチレン系キレート樹脂などを用いることができる。
【００２６】
炭化処理の温度は、４００℃以上１，５００℃以下が好ましい。更に好ましくは６００℃以上１，０００℃以下である。４００℃より低温では、炭化を充分に進めることが難しく、得られた触媒が酸化反応に対して不安定になることがある。また、１，５００℃より高温では、得られるメソポーラスカーボンの比表面積が目的とする範囲よりも小さくなる傾向がある。炭化処理の時間は、任意に決めることができるが、３０分から４０時間が好ましい。時間が長くなると得られるメソポーラスカーボンの比表面積が小さくなることが多い。時間が短いと炭化が充分に進まず酸化反応中に安定な触媒が得られないことがある。室温から炭化処理の温度に昇温する速度は遅い方が、得られるメソポーラスカーボンの収量が多くなる傾向がある。０．２℃／分以上５０℃／分以下の昇温速度が好ましい。更に好ましくは、２℃／分以上１０℃／分以下である。
方法１−３において使用する鋳型および鋳型除去条件は上記と同様である。
【００２７】
方法１−４における窒化処理に用いられる窒素源としては、例えばアンモニア等を挙げることができる。方法１−４において使用する鋳型および鋳型除去条件は上記と同様である。
【００２８】
方法１において、上記のメソポーラスカーボンに金属粒子を担持する方法としては、上記方法で得られたメソポーラスカーボンに金属化合物を、例えば、吸着法、浸漬法、乾固法などの適宜の担持方法によって担持させた後に、該金属化合物を還元する方法を用いることができる。金属化合物を還元する方法としては、例えば、水素、一酸化炭素などによる接触還元法；
ホルマリン、水素化ホウ素ナトリウム、水素化ホウ素カリウム、ヒドラジン、アスコルビン酸、アルコール類（例えばメタノールやエチレングリコールなど）などによる化学還元法；
不活性ガス雰囲気下で加熱することによるカーボン担体による還元方法
などが挙げられる。また、金属塩を溶媒中で還元した後にメソポーラスカーボンを添加して吸着担持する方法も用いることができる。
【００２９】
方法２、すなわち、窒素原子を含有するメソポーラスカーボンに変化する原料中に金属および／または金属化合物を含有させてから炭化処理する方法としては、窒素原子含有ポリマーに予め金属および／または金属化合物を担持した後に炭化処理する方法を用いることができる。この場合の炭化処理温度としては、金属が還元される温度が必要であり、好ましくは、４００℃以上１，５００℃以下である。４００℃未満では金属化合物の還元が不十分になることが多い。また、１，５００℃を超えると得られる金属粒子の粒子径が大きくなり、触媒活性が低くなることがある。より好ましくは、６００℃以上１，１００℃以下である。
【００３０】
上記の金属化合物としては、金属の塩化物、フッ化物、臭化物、ヨウ化物、硝酸塩、炭酸塩、酢酸塩、酸化物、水酸化物、アセチルアセトネート、テトラアミン塩などを用いることができる。白金の場合は、クロロ白金酸（ＩＶ）六水和物、塩化白金（ＩＩ）、酸化白金（ＩＶ）、硝酸白金（ＩＩ）、臭化白金（ＩＩ）、ヨウ化白金（ＩＩ）、硝酸テトラアンミン白金（ＩＩ）、白金（ＩＩ）アセチルアセトネートなどのほか、各種の白金錯体などを用いることができる。
【００３１】
＜本発明の酸化反応＞
本発明の酸化反応は、分子内に第一ヒドロキシ基および第二ヒドロキシ基を持つ一級アルコールを、上記のようなメソポーラスカーボン触媒の存在下に酸化して、二つ以上のカルボキシ基を持つ化合物を得る方法である。
本発明の酸化反応は、水を溶媒に用いることが好ましい。水のほかにイソプロピルアルコール等の二級アルコール、またはｔｅｒｔ−ブチルアルコール等の三級アルコールを含んでいても良い。水中で反応を行うことがより好ましい。反応は、ｐＨが７以上の塩基性条件で行うことが好ましい。より好ましくは、ｐＨが７．５から１１の範囲である。更に好ましくは、ｐＨが７．５から１０の範囲である。ｐＨが酸性であると、酸化反応は遅くなり実用的な生産性を得ることができないことが多い。またｐＨが１１より高くなると、目的物の選択性が低下する傾向があり、好ましくない。酸化反応が進行すると新たにカルボキシ基が生成し、反応系は、塩基性から酸性に移行する。このため水酸化ナトリウム水溶液などの塩基性水溶液を反応液に連続的、または断続的に添加して、反応液を塩基性に保つことが好ましい。温度は、０℃以上２００℃以下が好ましい。更に好ましくは、４０℃以上１００℃以下である。圧力は特に限定されないが、常圧から１ＭＰａ程度が好ましい。更に安全上および特殊な設備を必要としないことから常圧で行うことが好ましい。
【００３２】
本発明の酸化反応に用いる酸化剤は、例えば、純酸素、空気などの酸素含有気体；
過酸化水素、過酢酸などの過酸化物などを用いることができる。純酸素または空気を反応系に吹き込む方式によることが好ましい。吹き込むガス中の酸素の量は、酸化される基質に対して、０．１モル倍／分から１，０００モル倍／分の範囲であることが好ましい。吹き込むガスが微粒になるようにガスバブラーを用いることができる。また、反応液を強く撹拌して、気泡を反応液中によく分散させることが好ましい。
【００３３】
本反応は、固定床反応器、トリクルベッド反応器、スラリー相反応器、移動床反応器を使用した、バッチ、セミバッチ、または連続反応として行うことができる。
得られた反応液からろ過、遠心分離などの方法で触媒を分離した後に、必要に応じてイオン交換樹脂、電気透析などの精製を施すことにより、目的のカルボキシ基を二つ以上持つ化合物を得ることができる。
【実施例】
【００３４】
本発明を実施例に基づいて説明する。
酸化反応液の分析は、酸化反応液を孔径０．２０μｍの親水性ＰＴＦＥからなるメンブレンフィルターを用いてろ過し、触媒を分離した後に蒸留水で希釈し、イオンクロマトグラフィーにより分析した。
【００３５】
［実施例１］
（１）触媒の調製
水で湿潤した状態の弱塩基性イオン交換樹脂ＩＲＡ９６ＳＢ（オルガノ（株）製）３１．３ｇを１５０ｍＬの蒸留水中に懸濁した。ここに、クロロ白金酸・六水和物１．４８ｇを蒸留水１００ｍＬに溶解した水溶液を加え、室温で２時間撹拌した。次いで、吸引ろ過により処理後のイオン交換樹脂を回収し、大気圧下、１００℃において１０時間乾燥した後、更に１２０℃において６時間真空乾燥して、白金担持陰イオン交換樹脂を得た。得られた白金担持陰イオン交換樹脂に、スノーテックスＯＸＳ（日産化学工業（株）製、シリカ含量１０質量％）６３ｇを含浸および乾燥する操作を３回繰り返して混合して、シリカゾルを混合した白金担持陰イオン交換樹脂を得た。得られたシリカゾルを混合した白金担持陰イオン交換樹脂を、窒素下で５℃／分の昇温速度で７００℃まで昇温し、同温度において３時間保持して炭化処理を行った。得られた炭化物を２Ｎの水酸化ナトリウム水溶液３００ｍＬ中に懸濁し、８０℃において１時間撹拌後、ろ過により回収した。得られた黒色粉末を１Ｎの水酸化ナトリウム水溶液３００ｍＬ中に懸濁し、８０℃において１時間撹拌後、ろ過により回収した。得られた黒色粉末を蒸留水３００ｍＬ中に懸濁し、８０℃で１時間撹拌後、ろ過により回収する操作を３回繰り返した。その後、大気圧下、１００℃における乾燥、およびこれに引き続いて１２０℃における真空乾燥を行うことにより、白金粒子および窒素原子を含有するメソポーラスカーボンを５．７ｇ得た。
【００３６】
得られた白金粒子および窒素原子を含有するメソポーラスカーボンにつき、窒素吸着ＢＥＴ法で求めた比表面積は４００ｍ２／ｇであり、細孔分布は、２．０ｎｍから１０ｎｍに広がりを持ち、２．１ｎｍに分布のピークを持っていた。元素分析から求めた窒素原子含有量は２．６質量％であった。白金原子の含有量は９．８質量％であった。Ｘ線回折法で求めた白金の平均結晶子径は９．０ｎｍであった。
【００３７】
（２）酸化反応
グルコン酸として濃度５質量％になるようにグルコン酸ナトリウムを蒸留水に溶解した水溶液３００ｇに、上記で調製した白金粒子および窒素原子を含有するメソポーラスカーボン１０ｇを添加し、７０℃において撹拌下に酸素を３００ｍＬ／分の速度で吹き込み、酸化反応を行った。反応中は、反応液のｐＨを測定し、ｐＨが８．５に一定になるように随時１Ｎ水酸化ナトリウム水溶液を反応液に添加した。８時間反応を行った後に反応液を分析したところ、グルコン酸の転化率は９８％であり、グルカル酸の収率は８３％であった。
反応液中の白金濃度を測定したところ、０．４質量ｐｐｍであった。回収した触媒の比表面積、細孔分布、および白金粒子の平均結晶子径に変化は見られなかった。
【００３８】
［実施例２］
（１）触媒の調製
水で湿潤した状態のポリビニルピリジン（Ｒｅｉｌｌｅｘ  ＨＰ、シグマ−アルドリッチ社製）６０ｇに蒸留水を加えて、４００ｍＬとして懸濁した。ここに、クロロ白金酸・六水和物３．０４ｇを蒸留水１００ｍＬに溶解した水溶液を加え、室温において２時間撹拌した。次いで、吸引ろ過により処理後のポリビニルピリジンを回収し、大気圧下、１００℃において１０時間乾燥した後、更に１２０℃において６時間真空乾燥して、白金担持ポリビニルピリジンを得た。得られた白金担持ポリビニルピリジンにスノーテックスＯＸＳ（日産化学工業（株）製、シリカ１０質量％）１５０ｇを含浸および乾燥する操作を３回繰り返して混合して、シリカゾルを混合した白金担持ポリビニルピリジンを得た。得られたシリカゾルを混合した白金担持ポリビニルピリジンを、窒素下で５℃／分の昇温速度で７００℃まで昇温し、同温度で３時間保持して炭化処理を行った。得られた炭化物を２Ｎの水酸化ナトリウム水溶液４００ｍＬ中に懸濁し、８０℃において１時間撹拌後、ろ過により回収した。得られた黒色粉末を１Ｎの水酸化ナトリウム水溶液４００ｍＬ中に懸濁し、８０℃において１時間撹拌後、ろ過により回収した。得られた黒色粉末を蒸留水４００ｍＬ中に懸濁し、８０℃において１時間撹拌後、ろ過により回収する操作を４回繰り返した。その後、大気圧下、１００℃における乾燥、およびこれに引き続いて１２０℃における真空乾燥を行うことにより、白金粒子および窒素原子を含有するメソポーラスカーボンを９．９ｇ得た。
【００３９】
得られた白金粒子および窒素原子を含有するメソポーラスカーボンにつき、窒素吸着ＢＥＴ法で求めた比表面積は５９０ｍ２／ｇであり、細孔分布は、２．０ｎｍから３０ｎｍに広がりを持ち、５．０ｎｍに分布のピークを持っていた。元素分析から求めた窒素原子含有量は６．０質量％であった。白金原子の含有量は１１．２質量％であった。Ｘ線回折法で求めた白金の平均結晶子径は４．８ｎｍであった。
【００４０】
（２）酸化反応
グルコン酸として濃度５質量％になるようにグルコン酸ナトリウムを蒸留水に溶解した水溶液３００ｇに上記の白金粒子および窒素原子を含有するメソポーラスカーボン８ｇを添加し、７０℃において撹拌下に酸素を３００ｍＬ／分の速度で吹き込み、酸化反応を行った。反応中は、反応液のｐＨが８．５に一定になるように随時１Ｎ水酸化ナトリウム水溶液を添加した。１０時間反応を行った後に反応液を分析したところ、グルコン酸の転化率は９９％であり、グルカル酸の収率は９３％であった。
反応液中の白金濃度は０．３質量ｐｐｍであった。回収した触媒の比表面積、細孔分布、および白金粒子の平均結晶子径に変化は見られなかった。
【００４１】
［比較例１］
上記実施例1において、触媒として市販の５質量％白金担持活性炭触媒（エヌ・イーケムキャット（株）製）３ｇを用いたほかは実施例１と同様にしてグルコン酸の酸素酸化反応を行った。４時間反応を行った後に反応液を分析したところ、グルコン酸の転化率は９７％であり、グルカル酸の収率は７３％であった。
反応液中の白金濃度は６．４質量ｐｐｍであった。回収した触媒中の白金の平均結晶子径は２．１ｎｍから４．３ｎｍに増大していた。
【産業上の利用可能性】
【００４２】
本発明のカルボン酸の製造方法は、グルコース、ガラクトース、グルコン酸、２−ケト−グルコン酸、イソアスコルビン酸、フルクトース、ソルビトール、マンニトール等の、分子内に第一ヒドロキシ基および第二ヒドロキシ基を有する一級アルコールを反応基質として、簡便な方法により高い選択率で二つ以上のカルボキシル基を持つ化合物を得る技術を提供するものであり、糖質を反応基質とする酸化変換によって糖質誘導体を製造する分野において、好適に利用することができる。